СТАЛЬ
STEEL

Изобретение относится к области черной металлургии, в частности к составам сталей, которые могут быть использованы в автомобильной промышленности.
Известна сталь, содержащая, мас.%: углерод 0,004-0,25; кремний 0,12-0,32; марганец 0,05-0,35; ванадий 2,0-2,1; медь 0,05-0,18; азот 0,001-0,15; железо - остальное [1].
Задача изобретения состоит в повышении прочности стали.
Технический результат достигается тем, что сталь, содержащая углерод, кремний, марганец, ванадий, медь, азот, железо, дополнительно включает индий, стронций, цинк, бор, натрий, причем компоненты находятся при следующем соотношении, мас.%: углерод 0,15-0,25; кремний 0,15-0,25; марганец 0,25-0,35; ванадий 3,0-3,6; медь 2,7-3,1; азот 0,001-0,002; индий 0,15-0,25; стронций 0,001-0,002; цинк 0,001-0,002; бор 0,06-0,08; натрий 0,0001-0,0002; железо - остальное.
В таблице приведены составы стали.
Компоненты
Состав, мас.%
1
2
3
Углерод
0,15
0,2
0,25
Кремний
0,25
0,2
0,15
Марганец
0,35
0,3
0,25
Ванадий
3,0
3,3
3,6
Медь
3,1
2,9
2,7
Азот
0,001
0,0015
0,002
Индий
0,15
0,2
0,25
Стронций
0,001
0,0015
0,002
Цинк
0,002
0,0015
0,001
Бор
Q08
0,07
0,06
Натрий
0,0001
0,00015
0,0002
Железо
остальное
остальное
остальное
Предел прочности стали при растяжении, кгс/мм<sup>2</sup>
85-90
85-90
85-90
В составе стали компоненты проявляют себя следующим образом. Ванадий повышает вязкость и пластичность стали, улучшает ее структуру. Медь повышает пластичность сплава. В химически связанном состоянии с ванадием азот, образуя нитриды, становится легирующим элементом, улучшающим структуру и механические свойства стали. Бор стабилизирует карбиды. Цинк и натрий способствуют измельчению зерна. Индий регулирует рост зерна. Стронций уменьшает количество газовых включений в сплаве.
Сталь может быть выплавлена кислым конвертерным способом на кислородном дутье. Основной исходный материал - бессемеровский чугун и стальной лом. Термическая обработка стали включает закалку при температуре 850°С в масло и отпуск при температуре 530°С.
Источник информации
1. SU 1260408, С22С 38/16, 1986.